КЕРАМИЧЕСКАЯ МАССА ДЛЯ ИЗГОТОВЛЕНИЯ ИЗРАЗЦОВ
CERAMIC MIXTURE FOR MAKING GLASED TILES

Изобретение касается производства печных изразцов.
Известна керамическая масса дня изготовления изразцов, включающая, вес.ч.: тугоплавкая (Летгайнская) глина 2-16; молотый шамот 1-15 [1].
Задачей изобретения является повышение термостойкости изразцов.
Технический результат достигается тем, что керамическая масса для изготовления изразцов, включающая тугоплавкую глину, молотый шамот, дополнительно содержит пегматит, циркон и глинозем при следующем соотношении компонентов, мас.%: тугоплавкая глина 51-53; молотый шамот 30-33; пегматит 6-8; циркон 6-8; глинозем 2-3.
В таблице приведены составы керамической массы.
Таблица
Компоненты
Составы, мас.%
1
2
3
Тугоплавкая глина
51
52
53
Молотый шамот
33
31,5
30
Пегматит
6
7
8
Циркон
8
7
6
Глинозем
2
2,5
3
Термостойкость (нагрев до 200°C - охлаждение в воде), циклы
~15
~15
~15
Для приготовления керамической массы могут быть использованы тугоплавкие глины и пегматиты любых месторождений.
Тугоплавкую глину измельчают до размера кусков 10-20 мм, сушат при температуре 60-70°C до влажности 3-4% и размалывают сухим способом до получения частиц размером не более 2 мм. Пегматит, циркон, глинозем и шамот, предварительно полученный путем обжига используемой в производстве изразцов тугоплавкой глины при температуре 1100-1200°C, измельчают до получения частиц размером не более 1 мм. Полученные порошки смешивают, смесь увлажняют до 9-12% и под давлением 23-25 МПа формуют из нее изразцы. На поверхность изразцов наносят (напыляют) слой цветной глазури и обжигают при температуре 1100-1200°C.
Источник информации
1. Гехт Г. Керамика. - Л. - М.: Главная редакция химической литературы, 1938. - С.248.